(57)【要約】  フィラメント状コア（１２）と、検出可能な熱応答性材料の中間センサ層（２０）を封入する外側層（３０）とを備える複合センサファイバ。複合センサファイバを作成する方法、ファイバの基材を有する織物を備える包帯、および、包帯を利用する、創傷を監視する方法も開示される。
2015511003.tif 000002
【特許請求の範囲】
【請求項１】
フィラメント状コアと、検出可能な熱応答性材料の中間センサ層を封入する外側層とを備える複合センサファイバ。
【請求項２】
前記熱応答性材料は、サーモクロミック材料である、請求項１に記載の複合センサファイバ。
【請求項３】
前記熱応答性材料は、サーモクロミック液晶材料である、請求項１に記載の複合センサファイバ。
【請求項４】
前記熱応答性材料は、所定の温度範囲にわたって所定の温度指示精度を達成するために選択される液晶化合物の混合物である、請求項３に記載の複合センサファイバ。
【請求項５】
前記外側層は、透明であり、前記フィラメント状コアは、前記サーモクロミック材料における温度または温度勾配の変化の観察を容易にするためのコントラストを提供するように構成される、請求項２、３、または４に記載の複合センサファイバ。
【請求項６】
前記温度または温度勾配の変化は、色または色勾配の変化を備える、請求項５に記載の複合センサファイバ。
【請求項７】
前記フィラメント状コアは、ほぼ円形およびほぼ三葉形状の断面から選択される断面を有する、請求項５または６に記載の複合センサファイバ。
【請求項８】
前記外側層は、実質的に前記フィラメント状コアの融点未満の融点を有する、請求項１から７のいずれか一項に記載の複合センサファイバ。
【請求項９】
前記フィラメント状コアは、モノフィラメントファイバまたはマルチフィラメントファイバである、請求項１から８のいずれか一項に記載の複合センサファイバ。
【請求項１０】
前記フィラメント状コアは、黒色のまたは別途、暗い色素を含むポリエステルエーテルケトン（ＰＥＥＫ）である、請求項１から９のいずれか一項に記載の複合センサファイバ。
【請求項１１】
その直径が５〜３００マイクロメートル、好ましくは３０〜３００マイクロメートルの範囲である請求項１から１０のいずれか一項に記載の複合センサファイバ。
【請求項１２】
請求項１から１１のいずれか一項に記載の複合センサファイバから形成されるか、またはそれらを組み込んだファイバ材料。
【請求項１３】
織物を備える、請求項１２に記載のファイバ材料。
【請求項１４】
請求項１２または１３に記載のファイバ材料を含む衣料品。
【請求項１５】
不織布を備える、請求項１２に記載のファイバ材料。
【請求項１６】
供給部から前記フィラメント状コアを連続的に供給することと、同時押出しを容易にするが、前記コアが実質的に固体のままであり、前記外側層が前記熱応答性材料の供給をほとんど抑制しない温度で、前記コアの周りの前記熱応答性材料および前記熱応答性材料の周りの前記外側層を同時押出しすることとを備える、請求項１から１１のいずれか一項に記載の複合センサファイバを作成する方法。
【請求項１７】
前記熱応答性材料は、所定の温度範囲にわたって所定の温度指示精度を達成するために選択される液晶化合物の混合物であり、前記混合物は、約２０℃においてワックス状または油状である、請求項１６に記載の方法。
【請求項１８】
液晶化合物の前記混合物は、前記混合物が十分流れることを可能にするために選択される高温でポンプによって供給される、請求項１７に記載の方法。
【請求項１９】
色または色勾配の変化を視覚的に示すことによって前記包帯の近傍の局所体温変化を示す、請求項１から１１のいずれか一項に記載のサーモクロミック複合センサファイバの基材を有する織物を含む包帯。
【請求項２０】
２５℃〜４５℃の範囲内の包帯の近傍の局所体温変化が、色または色勾配の変化によって視覚的に示される前記複合センサファイバが選択される、請求項１９に記載の包帯。
【請求項２１】
前記複合センサファイバの前記熱応答性材料は、２５℃〜４５℃の温度範囲内で所定の温度指示精度を達成するために選択される液晶化合物の混合物である、請求項２０に記載の包帯。
【請求項２２】
液晶化合物の前記混合物は、コレステロールベースの化合物の混合物である、請求項２１に記載の包帯。
【請求項２３】
色または色勾配の変化を視覚的に示すことによって前記包帯の近傍の局所体温変化を示す、請求項１から１１のいずれか一項に記載のサーモクロミック複合センサファイバの基材を有する織物を含む包帯を創傷に適用することを備える、創傷を監視する方法。
【請求項２４】
２５℃〜４５℃の範囲内の前記包帯の近傍の局所体温変化が、色または色勾配の変化によって視覚的に示される、前記織物の前記複合センサファイバが選択される、請求項２３に記載の方法。
【請求項２５】
前記複合センサファイバの前記熱応答性材料は、２５℃〜４５℃の温度範囲内で所定の温度指示精度を達成するために選択される液晶化合物の混合物である、請求項２４に記載の方法。
【請求項２６】
液晶化合物の前記混合物は、コレステロールベースの化合物の混合物である、請求項２５に記載の方法。
【発明の詳細な説明】
【技術分野】
【０００１】
本発明は、一般に、熱応答性材料を含む複合センサファイバに関し、そのようなファイバを作成する方法に関する。特に有利な用途では、本発明は、複合サーモクロミックファイバに関し、そのようなファイバを組み込んだ織物または不織布に関する。一態様では、本発明は、サーモクロミック織物を含む包帯または他の衣類と関連し、そのような包帯が創傷に当てられる、創傷を監視する方法を提供する。また、本発明の複合センサファイバは、建築物要素（たとえば、壁、床、および天井）、ワイヤ、ケーブル、およびパイプなどの工業用表面上の温度を監視するために使用され得る。
【背景技術】
【０００２】
マイクロカプセル化されたサーモクロミック色素が、分散相（たとえば、米国特許第６，４４４，３１３号および米国特許出願第２００３／００８７５６６号）として、または結合媒体を使用したファイバの表面上へのコーティング（たとえば、米国特許第４，６８１，７９１号）として合成繊維に組み込まれている、寝具、衣料、衛生、および玩具を含む用途に関する、いくつかの繊維製品について記載されてきた。サーモクロミック織糸、織物、および衣類は、特開昭５９−１４４６１３および特開昭４７−５６２６７にも開示されている。特開昭４８−０４４５２２は、コレステリック液晶を含む複合ファイバを開示する。
【０００３】
米国特許出願第２００８／０２７９２５３号は、臨床医、親、および介護者によって使用するために患者および子供の体温調整を追跡するためのサーモクロミック衣類を開示する。衣類は、少なくとも２つのサーモクロミック染料または着色剤を含み、各々は、異なる温度範囲に感受性がある。この衣類は、体が過熱しているか、もしくは極めて冷たいかを特定するための、または加熱もしくは冷却デバイスが十分に動作しているかどうかを確認するための機能を提供する。記載された実施形態は、メルトブロー技法によってポリマー繊維ウェブにマイクロカプセル化されたロイコ染料を加えることを含む。サーモクロミック色素またはサーモクロミックストリップ温度計を組み込んだ別の衣類が、米国特許出願第２００９／００４６７７６０号に記載されている。この衣類は、皮膚表面への低温暴露または静脈の機能不全の早期検出およびその防止を提供する手段として提示される。
【０００４】
サーモクロミック液晶材料に関する医療または臨床の用途の様々な開示があった。米国特許第５，８０６，５２８号では、そのような材料は、患者にとって不快であるか、または有害であるかのいずれかの温度にならないことを確実にするために、患者の静脈に供給される流体の温度指示計として提案される。米国特許出願第２０１１／００２８８０４号は、皮膚に適用されるとき、サーモクロミック挙動を示す局所製品を開示する。この製品は、潰瘍形成の初期段階に現れる炎症による温度上昇を特定することによって患者の皮膚の壊死および褥瘡性潰瘍などの状態の始まりを診断するために使用されることが意図される。局所製品は、液体であるものとして記載され、スプレーとして適用される可能性がある。この特許出願は、ボディローションまたは石鹸に分散したサーモクロミック成分として液晶混合物またはロイコ染料のいずれかの使用を提案する。
【０００５】
米国特許第５，１８１，９０５号は、包帯が巻かれている状態で、下部の創傷の状態を監視するためのサーモクロミック指示計を含む創傷包帯を開示する。サーモクロミック成分は、様々な温度で着色されたように見えるように調整された液晶混合物を含む複数の標識付きのボックスを有する温度感受性液晶テープの形態である。温度判定は、包帯が巻かれている状態で、どの１つまたは複数のボックスが着色されたように見えるかに依存している。
【０００６】
米国特許第４，４３３，６３７号は、マイクロカプセル化された液晶でコーティングされるか、または他に皮膚の表面温度を測定するための手段としてブラックバッキング上にある薄いフレキシブルシートについて記載する。
【０００７】
少なくとも１つまたは複数の態様において、新規および有用な複合センサファイバを提供することが本発明の目的である。
【０００８】
本明細書内のどんな先行技術を参照しても、この先行技術がオーストラリアの一般常識や任意の他の管轄権の一部を形成するような知見も示唆も与えるものではなく、そのように取り扱われるべきものではなく、また、この先行技術が当業者にとって自明であると確定され、理解され、又はみなされると期待されるような知見も示唆も与えるものでもなく、また、そのように取り扱われるべきものではない。
【発明の概要】
【０００９】
第１の態様では、本発明は、複合サーモクロミックファイバとして有用に適合され得る複合センサファイバの新規構造を提供する。この態様では、本発明は、複合センサファイバを形成する方法も提供する。
【００１０】
本発明の第２の態様は、複合サーモクロミックファイバから形成された織物または不織布が、外部の電子機器または温度プローブを使用することなく下部の創傷の状態が監視され得る包帯に効果的に組み込まれ得ることの具体化をもたらす。
【００１１】
その第１の態様では、本発明は、フィラメント状コアと、検出可能な熱応答性材料の中間センサ層を封入する外側層とを備える複合センサファイバを提供する。
【００１２】
この態様では、本発明は、供給部からフィラメント状コアを連続的に供給することと、同時押出しを容易にするが、コアが実質的に固体のままであり、外側層が熱応答性材料の供給をほとんど抑制しない温度で、コアの周りの熱応答性材料および熱応答性材料の周りの外側層を同時押出しすることとを備える、複合センサファイバを作成する方法をさらに提供する。
【００１３】
一実施形態では、熱応答性材料は、サーモクロミック材料である。好ましいサーモクロミック材料は、所定の温度範囲にわたって所定の温度指示精度を達成するために典型的には液晶化合物の混合物である可能性があるサーモクロミック液晶材料を備える。
【００１４】
サーモクロミック用途では、好ましくは、外側層は、全体的に透明であり、フィラメント状コアは、サーモクロミック材料における温度または温度勾配の変化、たとえば特定の色の見た目または勾配の観察を容易にするためのコントラストを提供するように構成される。フィラメント状コアの有利な実施形態は、ほぼ円形またはほぼ三葉形状の断面を示す。
【００１５】
本発明の第１の態様は、材料、たとえば、限定されないが、本発明の複合センサファイバから形成された、またはそれらを組み込む、織物、不織布、および他のファイバ材料に拡張する。
【００１６】
本発明の第２の態様では、本発明の第１の態様によるサーモクロミック複合センサファイバの基材を有する織物を含む包帯が提供され、これらのファイバは、色または色勾配の変化を視覚的に示すことによって包帯の近傍の局所体温変化を示す。
【００１７】
第２の態様では、本発明は、本発明の第１の態様によるサーモクロミック複合センサファイバの基材を有する織物を含む包帯を創傷に適用することを備える、創傷を監視する方法をさらに提供し、これらのファイバは、色または色勾配の変化を視覚的に示すことによって包帯の近傍の局所体温変化を示す。
【００１８】
本発明の第２の態様のサーモクロミックファイバは、好ましくは、中間センサ層がサーモクロミック材料を含む、第１の態様による複合センサファイバである。この用途では、サーモクロミック材料は、好ましくは、限定されないが、観察される色または色勾配の変化が定義された温度範囲にわたって所定の精度内で近傍環境の温度の指示を与えるように選択された液晶材料の混合物である。創傷監視のための適切な温度範囲は、２５℃〜４５℃である可能性があるが、この範囲に限定されない。適切な液晶材料は、コレステロールベースの化合物であるが、実際は非ステロールである可能性もある。
【００１９】
本明細書で使用しているように、文脈が別途必要である場合を除けば、用語「備える」、「備え」は、更なる添加物、構成要素、インテジャー（ｉｎｔｅｇｅｒｓ）、または工程を排除することを意図しない。
【００２０】
本発明のさらなる態様および上記の段落に記載された態様のさらなる実施形態は、例により、添付の図面を参照して与えられる以下の説明から明らかになる。
【００２１】
次に、本発明は、添付の図面を参照して、例のみによってさらに説明される。
【図面の簡単な説明】
【００２２】
【図１】本発明の第１の態様による複合センサファイバの実施形態の選択的な理想の断面の図。
【図２】図１に示すファイバなどの複合センサファイバを形成するための適切な溶融物押出し構成の概略図。
【図３】図２に示す構成のダイの簡易断面図。
【図４】コレステロールベースの液晶材料の特定の混合物を組み込んだ複合センサファイバの温度に応じた可視範囲の反射スペクトルのプロット図。
【図５】図４に示す反応特性を有するファイバと同様の複合サーモクロミックファイバから編まれた織物に温かい人の手をあてたときのサーモクロミック反応を（グレースケールの陰影で）示す図。
【発明を実施するための形態】
【００２３】
図１は、本発明による複合センサファイバ１０の、２つの好ましいが非限定的な選択的断面を示す。各ファイバは、中実のフィラメント状コア１２と、検出可能な熱応答性材料の中間センサ層２０を封入する外側層３０とを備える。外側層３０は、全体的に管状の構成である。ある場合には、コアは中実の円筒形状であるが、他の場合には、コアは対称的な三葉形状である。両図は、理想化されている。実際のファイバは、これらの形状に近い。
【００２４】
複合センサファイバの特に有用な形態は、中間センサ層２０がサーモクロミック材料を備え、コア１２が中間層における色および／または色のグラデーション変化を見やすくするためにコントラストを与え、かつ外側層３０がそれらの色または色のグラデーション変化を見るために実質的に透明である形態である。特に興味深い実施形態では、コア１２は、黒色のまたは暗い色素を含むポリマーであり、中間センサ層２０は、サーモクロミック液晶混合物である。そのようなファイバは、液晶混合物の組成によって決定される動作温度範囲にわたって温度が上昇するとき、赤から青までの可視スペクトル全体にわたって色を可逆的に変化させる。封入されたサーモクロミック液晶混合物の全体的な挙動と一致して、ファイバは、明瞭で可逆的なサーモクロミック挙動を示す。
【００２５】
フィラメント状コア１２は、モノフィラメントファイバまたはマルチフィラメントファイバであり、好ましくは、以下に説明される形成プロセスを考慮して、高温安定なポリマーまたは金属から作成され得る。特に適切なそのようなポリマーは、黒色のまたは暗い色素を含むポリエーテルエーテルケトン（ＰＥＥＫ）である。好ましくは、コアは、必須ではないが、ファイバのさらなる層の機械的なサポートを提供する。
【００２６】
中間層２０がサーモクロミック材料である場合には、図１の三葉形状は、複合ファイバの形成のための、後に説明する同時押出しプロセスにおいて材料の流動性を損なうことなく、任意の所与の角度から見たとき、コントラストのあるバックグラウンドを最大化するので、好ましい。この場合、中間層２０は３つの長手方向セグメントに分割され、コア１２は、各葉状部の先端部において外側層３０と接触し、それによって外側層に固定されている。
【００２７】
しかしながら、最も簡単な場合、コア１２は、断面が全体的に円形であってよい。他の実施形態では、たとえば、コア１２は、平坦面もしくは楕円形、またはより複雑な形状、四葉形状、六葉形状などを伴って直線状または長尺であってよい。
【００２８】
中間センサ層は、一般に、室温で、液体、低融点ワックス、または固体であってよい。好ましい液晶混合物は、室温２０℃でワックス状又は油状である。
【００２９】
本発明の複合センサファイバ、特に好ましい複合サーモクロミックファイバを形成するための好ましいプロセスは、溶融同時押出しプロセスである。このプロセスの設定の概略は、図２に与えられる。３つの構成要素が、「ワイヤストランドコーティング」同時押出しのために構成されたダイ４０に同時に供給される。良好なダイ構成の単純化された断面プロファイルが図３に示される。
【００３０】
黒色色素を含む、予め準備した高融点ポリマーファイバ／フィラメント１２’（たとえばカーボンブラック色素を含むＰＥＥＫ）は、供給点４２を介してダイ４０を垂直に通り抜け、下流のゴデットシステム５０によって制御されながら、一定の速度で供給スプール５１から引き出される。同時に、予め準備されたサーモクロミック液晶混合物２０’が、液体ポンプ５２から一定の速度で供給点４４に供給され、かつ適切なポリマー３０’が、溶融押出機５４によって溶融物として一定の速度で供給点４６に供給される。
【００３１】
外側の透明層に適したポリマーの例は、内側のコア材料よりも実質的に低い融点、たとえば２００℃未満を有するポリプロピレンであり、図示した装置で極めて良く機能することがわかった。ＰＥＥＫは、３４３℃の融点を有する。
【００３２】
液体ポンプ５２は、液晶混合物が十分に流れることを可能にする温度、たとえば４０〜８０℃の範囲に維持される。
【００３３】
コア１２’の周りにサーモクロミック液晶材料２０’を、および液晶材料２０’の周りに外側層３０’を同時押出しすることによって、コアファイバ１２’がダイを通過するとき、液晶およびポリマー層がコアファイバ１２’上にコーティングされる。外側ポリマー層は、４８においてダイを出ると、コアファイバと外側ポリマー層との間のサーモクロミック中間層を固め、捕捉する。次いで、得られた複合ファイバ１０は、（さらなる延長を伴うか、または伴わなくてよい。）ゴデットシステム５０を通過し、巻取機でボビン５６上に集められる。
【００３４】
ＰＥＥＫファイバ／フィラメント１２’は、ゴデットシステムによって引き出され、引き込まれる。液晶材料およびポリマー溶融物は、ＰＥＥＫファイバのスループット速度および所望の負荷に依存する速度でダイに同時に供給される。液晶材料の放出速度は、液体ポンプ５２によって制御される。形成された複合センサファイバは、典型的には、断面プロファイルにおける各構成要素の相対量に応じて、以下の範囲に限定されないが、５〜３００マイクロメートル、好ましくは３０〜３００マイクロメートル、最も好ましくは６０〜３００マイクロメートルの範囲の直径を有する。
【００３５】
上記のプロセスの間、両構成要素のＰＥＥＫファイバの外側上への実質的に均一のコーティングを確実にするために、条件が維持される。たとえば、ダイが極めて冷たい場合、ポリプロピレン溶融物は、２つのポリマー層の間でダイからの液晶材料の進行を遮断する。したがって、ダイの温度は、同時押出しを容易にするがコアが実質的に固体のままであり（したがって、典型的には歪みがほとんど無いかまたはまったく歪みが無い）、かつ外側層が液晶材料の送出を抑制しない範囲に設定される。説明した供給構成要素に関するこれらの要件を満たす適切な温度範囲は、外側材料の融点を上回るが内側コア材料の融点を下回る、たとえば１７０℃〜２００℃の範囲であることがわかる。
【００３６】
本発明の第１の態様による複合ファイバの用途は、工業用表面、たとえば、建築物表面（壁、床、および天井）、ワイヤ、ケーブルおよびパイプ、ならびに人体表面の温度地図用の温度指示器デバイスを含む。本発明の第２の態様による、例示した複合ファイバの特に有用な用途は、創傷包帯である。一実施形態では、複合ファイバ１０は、様々な直径、たとえば２ｍｍから１０ｃｍの間の管状の創傷包帯に織られるか、または編まれ得る。この用途では、中間センサ層２０のサーモクロミック材料は、「病理上」の温度範囲２５〜４５℃内のどこかに作業温度を有するように調整される。より専門的の用途では、たとえば凍傷患者では、作業温度は、適切に使用される。創傷包帯として、ファイバは、包帯が巻かれている状態で、臨床医および患者自身が、創傷床、特に、下肢潰瘍、圧迫潰瘍、および糖尿病性足部潰瘍などの慢性創傷にわたるおよびその周りの温度分布を監視、観察、またはマッピングすることを可能にする。このタイプのシステムは、侵襲的で、高価で、その他に実行困難である可能性がある任意の電子機器またはプローブの使用に依拠しない点で有利である。温度指示は、サーモクロミックファイバ内で観察された局部的な色を、目盛付きの色温度チャートと比較することによって達成され得る。創傷床の様々な領域と無傷の周囲の組織との間の温度差または温度勾配に加えて、絶対温度が記録され得る。観察される色または色勾配は、理想的には、定義された病理上の温度範囲にわたって、たとえば上述の２５℃〜４５℃において、またはより絞った範囲、たとえば２７〜３７℃もしくは３３〜３７℃において、周囲環境温度の正確な指示を０．１および０．５℃内で与えるべきである。
【００３７】
創傷の温度監視は、（典型的には温度の局部的な上昇を伴う）有害な炎症および感染症、または（典型的には温度の局部的な下降を伴う）組織壊死および組織への血液供給の中断などの問題の早期検出において助けになり得る。進行する問題の早期発見は、創傷のより適切な処置に、したがって、より速い創傷の終結につながり得る。
【００３８】
サーモクロミックファイバ材料の他の用途には、いくつかのケースで、創傷形成を完全に防ぐことができるという期待から、静脈性下肢潰瘍などの慢性創傷を進行させる危険性があると見なされる無傷の皮膚の温度監視用のストッキングまたはソックスなどの衣類を含む。
【００３９】
液晶混合物を注意深く選択することによって、その材料は、その動作温度範囲のうちのより低い範囲において赤く見え、そして温度が上昇するとき、色は、可視スペクトル全体（赤、黄、緑、青）を通してシフトする。挙動は、完全に可逆的である。
【００４０】
満足すべきものであることがわかった液晶混合物は、炭酸コレステリルオレイル（ＣＯＣ）、コレステリルノナノアート（ＣＮ）、およびコレステリル２，４−ジクロロベンゾアート（ＣＤ）を含む、コレステロールベースの化合物の混合物である。
【００４１】
ｉ  ５０％ＣＯＣ、４０％ＣＮ、１０％ＣＤ
ｉｉ  ４０％ＣＯＣ、４０％ＣＮ、２０％ＣＤ
ｉｉｉ  ３０％ＣＯＣ、４０％ＣＮ、３０％ＣＤ
他の関連のコレステロールベースの誘導体は、限定されないが、安息香酸コレステリル、コレステリルプロピオナート、コレステリルオレアート、およびコレステリルクロリドを含む。混合物は、すべての成分が溶融および結合し均質で透明な液体を形成するまで、２つ以上のコレステロールベースの誘導体をガラス容器で計量し、混合して９０〜１１０℃に加熱することによって調製され得る。得られた混合物は、室温まで冷却されたとき、高い油状の濃度を進展させる。選択された化合物およびその相対量は、サーモクロミック混合物の動作温度範囲を決定する。他の適切な混合物には、コレステロールベースの化合物と非ステロールベースの化合物の両方を含む。
【００４２】
これらの液晶混合物は、ダイの通過と、そしてその結果としてのＰＥＥＫとポリプロピレンポリマー層との間での捕捉とによっては、そのサーモクロミック反応に関して劇的には変化しないことが確定された。
【００４３】
図４は、上記の液晶混合物（ｉｉ）に関して温度が上昇するとき、可視範囲の反射率スペクトルがスペクトルの赤の端部から青にどのようにシフトするかを示す。その挙動は、組み込まれていない混合物の挙動と十分対照的であることがわかり、かつ可逆的である。
【００４４】
ＰＥＥＫコア、液晶混合物（ｉｉ）、およびポリプロピレン外側層を備える複合サーモクロミックファイバは、２ｍｍ〜１０ｃｍの様々な直径の管状織物包帯に編まれた。図５は、織物１００を示し、温かい人の手を織物にあてたときのサーモクロミック反応を（グレースケールの陰影で）示す。
【図１】
2015511003.tif 000003
【図２】
2015511003.tif 000004
【図３】
2015511003.tif 000005
【図４】
2015511003.tif 000006
【図５】
2015511003.tif 000007
【手続補正書】
【提出日】平成26年12月16日(2014.12.16)
【手続補正１】
【補正対象書類名】特許請求の範囲
【補正対象項目名】全文
【補正方法】変更
【補正の内容】
【特許請求の範囲】
【請求項１】
フィラメント状コアと、検出可能なサーモクロミック液晶材料の中間センサ層を封入する外側層とを備え、前記外側層は透明であり、前記フィラメント状コアは、前記サーモクロミック材料における温度または温度勾配の変化の観察を容易にするためのコントラストを提供するように構成される、複合センサファイバ。
【請求項２】
前記サーモクロミック液晶材料は、所定の温度範囲にわたって所定の温度指示精度を達成するために選択される液晶化合物の混合物である、請求項１に記載の複合センサファイバ。
【請求項３】
前記温度または温度勾配の変化は、色または色勾配の変化を備える、請求項１又は２に記載の複合センサファイバ。
【請求項４】
前記フィラメント状コアは、略円形および略三葉形状の断面から選択される断面を有する、請求項１から３のいずれか一項に記載の複合センサファイバ。
【請求項５】
前記外側層は、実質的に前記フィラメント状コアの融点未満の融点を有する、請求項１から４のいずれか一項に記載の複合センサファイバ。
【請求項６】
前記フィラメント状コアは、モノフィラメントファイバまたはマルチフィラメントファイバである、請求項１から５のいずれか一項に記載の複合センサファイバ。
【請求項７】
前記フィラメント状コアは、黒色のまたは別途、暗い色素を含むポリエステルエーテルケトン（ＰＥＥＫ）である、請求項１から６のいずれか一項に記載の複合センサファイバ。
【請求項８】
請求項１から７のいずれか一項に記載の複合センサファイバから形成されるか、またはそれらを組み込んだファイバ材料。
【請求項９】
織物を備える、請求項８に記載のファイバ材料。
【請求項１０】
請求項９に記載のファイバ材料を含む衣料品。
【請求項１１】
供給部から前記フィラメント状コアを連続的に供給することと、同時押出しを容易にするが、前記コアが実質的に固体のままであり、前記外側層が熱応答性材料の供給をほとんど抑制しない温度で、前記コアの周りの前記熱応答性材料および前記熱応答性材料の周りの前記外側層を同時押出しすることとを備える、請求項１から７のいずれか一項に記載の複合センサファイバを作成する方法。
【請求項１２】
前記熱応答性材料は、所定の温度範囲にわたって所定の温度指示精度を達成するために選択される液晶化合物の混合物であり、前記混合物は、約２０℃においてワックス状または油状である、請求項１１に記載の方法。
【請求項１３】
液晶化合物の前記混合物は、前記混合物が十分流れることを可能にするために選択される高温でポンプによって供給される、請求項１２に記載の方法。
【請求項１４】
色または色勾配の変化を視覚的に示すことによって前記包帯の近傍の局所体温変化を示す、請求項１から７のいずれか一項に記載のサーモクロミック複合センサファイバの基材を有する織物を含む包帯。
【請求項１５】
２５℃〜４５℃の範囲内の包帯の近傍の局所体温変化が、色または色勾配の変化によって視覚的に示される前記複合センサファイバが選択される、請求項１４に記載の包帯。
【請求項１６】
前記複合センサファイバの熱応答性材料は、２５℃〜４５℃の温度範囲内で所定の温度指示精度を達成するために選択される液晶化合物の混合物である、請求項１５に記載の包帯。
【請求項１７】
色または色勾配の変化を視覚的に示すことによって前記包帯の近傍の局所体温変化を示す、請求項１から７のいずれか一項に記載のサーモクロミック複合センサファイバの基材を有する織物を含む包帯を創傷に適用することを備える、創傷を監視する方法。
【請求項１８】
２５℃〜４５℃の範囲内の前記包帯の近傍の局所体温変化が、色または色勾配の変化によって視覚的に示される、前記織物の前記複合センサファイバが選択される、請求項１７に記載の方法。
【請求項１９】
前記複合センサファイバの熱応答性材料は、２５℃〜４５℃の温度範囲内で所定の温度指示精度を達成するために選択される液晶化合物の混合物である、請求項１８に記載の方法。
【請求項２０】
液晶化合物の前記混合物は、コレステロールベースの化合物の混合物である、請求項１９に記載の方法。
【手続補正２】
【補正対象書類名】明細書
【補正対象項目名】００４４
【補正方法】変更
【補正の内容】
【００４４】
ＰＥＥＫコア、液晶混合物（ｉｉ）、およびポリプロピレン外側層を備える複合サーモクロミックファイバは、２ｍｍ〜１０ｃｍの様々な直径の管状織物包帯に編まれた。図５は、織物１００を示し、温かい人の手を織物にあてたときのサーモクロミック反応を（グレースケールの陰影で）示す。
以下、出願当初の特許請求の範囲に記載の事項をそのまま付記しておく。
［１］
フィラメント状コアと、検出可能な熱応答性材料の中間センサ層を封入する外側層とを備える複合センサファイバ。
［２］
前記熱応答性材料は、サーモクロミック材料である、［１］に記載の複合センサファイバ。
［３］
前記熱応答性材料は、サーモクロミック液晶材料である、［１］に記載の複合センサファイバ。
［４］
前記熱応答性材料は、所定の温度範囲にわたって所定の温度指示精度を達成するために選択される液晶化合物の混合物である、［３］に記載の複合センサファイバ。
［５］
前記外側層は、透明であり、前記フィラメント状コアは、前記サーモクロミック材料における温度または温度勾配の変化の観察を容易にするためのコントラストを提供するように構成される、［２、３、または４］に記載の複合センサファイバ。
［６］
前記温度または温度勾配の変化は、色または色勾配の変化を備える、［５］に記載の複合センサファイバ。
［７］
前記フィラメント状コアは、ほぼ円形およびほぼ三葉形状の断面から選択される断面を有する、［５または６］に記載の複合センサファイバ。
［８］
前記外側層は、実質的に前記フィラメント状コアの融点未満の融点を有する、［１から７］のいずれか一項に記載の複合センサファイバ。
［９］
前記フィラメント状コアは、モノフィラメントファイバまたはマルチフィラメントファイバである、［１から８］のいずれか一項に記載の複合センサファイバ。
［１０］
前記フィラメント状コアは、黒色のまたは別途、暗い色素を含むポリエステルエーテルケトン（ＰＥＥＫ）である、［１から９］のいずれか一項に記載の複合センサファイバ。
［１１］
その直径が５〜３００マイクロメートル、好ましくは３０〜３００マイクロメートルの範囲である［１から１０］のいずれか一項に記載の複合センサファイバ。
［１２］
［１から１１］のいずれか一項に記載の複合センサファイバから形成されるか、またはそれらを組み込んだファイバ材料。
［１３］
織物を備える、［１２］に記載のファイバ材料。
［１４］
［１２または１３］に記載のファイバ材料を含む衣料品。
［１５］
不織布を備える、［１２］に記載のファイバ材料。
［１６］
供給部から前記フィラメント状コアを連続的に供給することと、同時押出しを容易にするが、前記コアが実質的に固体のままであり、前記外側層が前記熱応答性材料の供給をほとんど抑制しない温度で、前記コアの周りの前記熱応答性材料および前記熱応答性材料の周りの前記外側層を同時押出しすることとを備える、［１から１１］のいずれか一項に記載の複合センサファイバを作成する方法。
［１７］
前記熱応答性材料は、所定の温度範囲にわたって所定の温度指示精度を達成するために選択される液晶化合物の混合物であり、前記混合物は、約２０℃においてワックス状または油状である、［１６］に記載の方法。
［１８］
液晶化合物の前記混合物は、前記混合物が十分流れることを可能にするために選択される高温でポンプによって供給される、［１７］に記載の方法。
［１９］
色または色勾配の変化を視覚的に示すことによって前記包帯の近傍の局所体温変化を示す、［１から１１］のいずれか一項に記載のサーモクロミック複合センサファイバの基材を有する織物を含む包帯。
［２０］
２５℃〜４５℃の範囲内の包帯の近傍の局所体温変化が、色または色勾配の変化によって視覚的に示される前記複合センサファイバが選択される、［１９］に記載の包帯。
［２１］
前記複合センサファイバの前記熱応答性材料は、２５℃〜４５℃の温度範囲内で所定の温度指示精度を達成するために選択される液晶化合物の混合物である、［２０］に記載の包帯。
［２２］
液晶化合物の前記混合物は、コレステロールベースの化合物の混合物である、［２１］に記載の包帯。
［２３］
色または色勾配の変化を視覚的に示すことによって前記包帯の近傍の局所体温変化を示す、［１から１１］のいずれか一項に記載のサーモクロミック複合センサファイバの基材を有する織物を含む包帯を創傷に適用することを備える、創傷を監視する方法。
［２４］
２５℃〜４５℃の範囲内の前記包帯の近傍の局所体温変化が、色または色勾配の変化によって視覚的に示される、前記織物の前記複合センサファイバが選択される、［２３］に記載の方法。
［２５］
前記複合センサファイバの前記熱応答性材料は、２５℃〜４５℃の温度範囲内で所定の温度指示精度を達成するために選択される液晶化合物の混合物である、［２４］に記載の方法。
［２６］
液晶化合物の前記混合物は、コレステロールベースの化合物の混合物である、［２５］に記載の方法。
【国際調査報告】
2015511003.tif 000008
2015511003.tif 000009
2015511003.tif 000010
2015511003.tif 000011